Patent ES-2908598-T3 (ES)
Title: Material fibroso y columna de purificación
Inventor: FUJIEDA HIROAKI
IPC: A61M1/34
Filed: 2017-03-28
Granted: 2022-05-03
Abstract: Un material fibroso que comprende mezclas de fibras poliméricas que tienen tipos plurales de fibras sólidas que tienen una forma común de la sección transversal, en el que la materia prima de la fibra polimérica se selecciona del grupo que consiste en polimetilmetacrilato, poliéster, poliacrilonitrilo, polisulfona, polietersulfona, poliariletersulfona, polipropileno, poliestireno, policarbonato, celulosa, triacetato de celulosa y copolímero de alcohol etilenvinílico, en donde se considera que las fibras tienen una forma de la sección transversal común cuando la sección transversal de dos fibras se compara y la comparación identifica que no se satisfacen ninguno de los siguientes puntos (i) a (vi), (i) una de las fibras tiene un saliente en la periferia de la sección transversal y la otra fibra no tiene un saliente en la periferia de la sección transversal, (ii) el número de salientes es diferente entre las fibras, (iii) cuando las fibras tienen el mismo número de salientes y, tienen una diferencia no inferior al 30 % en la tasa de aumento del área superficial según se determina por el método de la descripción, (iv) una fibra que tiene una sección transversal redonda u ovalada, entre las fibras que no tienen salientes, se compara con otra fibra que tiene análogamente una sección transversal redonda u ovalada y la comparación identifica dichas fibras por tener una diferencia no inferior al 30 % en la tasa de aumento del área superficial o por tener una diferencia no inferior al 50 % en el grado de modificación según se determina por el método de la descripción, (v) una fibra que tiene una sección transversal redonda u ovalada y una fibra que tiene una sección transversal angular, (vi) cuando cada una de las fibras tenga una sección transversal angular, las fibras tienen secciones transversales con diferentes números de ángulos, (vii) cuando las fibras tienen secciones transversales angulares con el mismo número de ángulos y, tienen una diferencia no inferior al 30 % en la tasa de aumento del área superficial, en donde el radio del poro promedio de las fibras sólidas está en el intervalo de 1 a 100 nm según se determina por el método de la descripción, en donde la relación de composición de cada uno de al menos dos de los tipos plurales de fibras del total de las mezclas de fibras no es inferior al 5,0 %, y cuando, entre aquellos tipos plurales de fibras que tienen una relación de composición no inferior al 5,0 %, las fibras que tienen las tasas de aumento del área superficial más altas y más bajas, que se proporcionan mediante la fórmula (1) siguiente, designadas respectivamente como la fibra(máx) y la fibra(mín), la tasa de aumento del área superficial de la fibra(min) se reduce en un 3,0 % o más en comparación con la de la fibra(máx), en donde la tasa de ocupación Sfo frente al círculo circunscrito de la fibra(mín), que se proporciona mediante la fórmula (3) siguiente, no es superior a 0,90, en donde en la fórmula (3) Sf representa el área de la sección transversal de la sección transversal de una fibra y So representa el área del círculo circunscrito de la sección transversal de fibra, en donde el grado de modificación Do/Di de la fibra(mín) no es inferior a 1,10 y no es superior a 6,00, en donde Do representa el diámetro del círculo circunscrito de una sección transversal de una fibra y Di representa el diámetro del círculo inscrito en la sección transversal de la fibra, y las relaciones de composición de la fibra(máx) y la fibra(min) respecto del total de las mezclas de fibras, que se proporciona mediante la fórmula (2), no son inferiores al 30,0 % y no son inferiores al 8,0 %, respectivamente, y la fibra(máx) tiene (a) una tasa de aumento del área superficial no inferior a 1,20 y es (b) una fibra porosa con un área superficial específica, que se obtiene a partir de la medición del grado de depresión del punto de congelación del agua en los microporos inducido por condensación capilar mediante calorimetría de barrido diferencial usando un calorímetro de barrido diferencial, no inferior a 10 m2/g, en donde la relación Y del diámetro de fibras, que se obtiene dividiendo el diámetro del círculo equivalente de la fibra(min) por el diámetro del círculo equivalente de la fibra(máx), no es inferior a 0,2 ni superior a 10,0, en donde el diámetro del círculo equivalente de la fibra(min) y el diámetro del círculo equivalente de la fibra(máx) se proporcionan mediante la fórmula (4), en donde S de la fórmula (4) representa el área de la sección transversal de una fibra; en donde Tasa de aumento del área superficial = (la circunferencia de la sección transversal de una fibra) / (la circunferencia de un círculo que tiene la misma área de sección transversal que la sección transversal de la fibra) (1) Relación de composición en el total de materiales de mezcla de fibras (%) = el número de fibras que tienen una forma común de la sección transversal / número total de fibras x 100 (2) La tasa de ocupación Sfo frente a un círculo circunscrito = Sf/So (3) Diámetro del círculo equivalente de la sección transversal de una fibra = 2 x (S/π)1/2 (4).